(57)【要約】【課題】  クラスタが小さく、摂取すると人体の代謝機能の改善に役立つ水の処理方法を提供する。【解決手段】  水の処理方法において、熱を作用させて常温を超える温度に保たれたセラミック３から発せられる近赤外線を水２に作用させることを特徴とするものであり、水２の中にセラミック３を浸漬し、この状態で一定時間常温以上に加熱する方法、あるいは、赤外線照射等の手段によって常温以上に加熱したセラミック３を一定時間水２の中に浸漬する方法があるが、いずれの方法によるにしても、セラミック３に常温以上の熱を加えることを特徴とする。【選択図】  図１
2005111419.tif 000002
【特許請求の範囲】
【請求項１】
熱を作用させて常温を超える温度に保たれたセラミックから発せられる近赤外線を水に作用させることを特徴とする水の処理方法。
【請求項２】
水の中に、セラミックを浸漬し、この状態で、水とともにセラミックを一定時間、常温を超える温度に加熱する請求項１に記載の水の処理方法。
【請求項３】
常温を超える温度に加熱したセラミックを、水の中に浸漬し、この状態で、一定時間放置する請求項１に記載の水の処理方法。
【請求項４】
セラミックは、ＳｉＯ２、Ａｌ２Ｏ３、Ｆｅ２Ｏ３、ＭｎＯ２、ＺｎＯ、及びＣｏＯを混合材料としてなり、各混合材料の組成比率は、ＳｉＯ２の５０〜７０に対し、Ａｌ２Ｏ３が１０〜３０、Ｆｅ２Ｏ３が１０〜２０、ＭｎＯ２が０．１〜０．３、ＺｎＯが０．０１〜０．０５、ＣｏＯが１〜１．２であり、これら混合材料の微粉末の粒径を１μｍ〜５μｍとしたことを特徴とする請求項１〜３のいずれか１に記載の水の処理方法。
【請求項５】
水の中に浸漬するセラミックを上記水の重量に対して１０％以上２０％以下の重量比にしたことを特徴とする請求項１〜４のいずれか１に記載の水の処理方法。
【請求項６】
セラミックの内部に金属を入れ、このセラミックに高周波を照射し、内部の金属の発熱を利用してセラミックを常温以上に加熱したことを特徴とする請求項１〜５のいずれか１に記載の水の処理方法。
【請求項７】
セラミックの加熱温度を４０℃以上８０℃以下、好ましくは５０℃以上８０℃以下にすることを特徴とする請求項１〜６のいずれか１に記載の水の処理方法。
【発明の詳細な説明】
【技術分野】
【０００１】
この発明は、クラスタが小さく、摂取すると人体の代謝機能の改善に役立つ水を生成するための水の処理方法に関する。
【背景技術】
【０００２】
水の分子構造であるクラスタを小さくして、水が人体の隅々にまで行き渡るような水を生成するための水の処理方法として、例えば、特許文献１に記載されたものがある。
この従来の処理方法は、水の中にセラミックを浸漬し、この状態で一定時間放置するものである。
【特許文献１】特開平１０−００５７５１号公報
【発明の開示】
【発明が解決しようとする課題】
【０００３】
上記した、従来の処理方法では、水の中に浸漬するセラミックは、そのときの周辺温度の下、放置された状態にある。つまり、セラミックの温度は一切管理をされていない。ところで、セラミックはその温度が下がると、赤外線の放射量が少なくなる。放射量が少なければ、水の分子を振動させるエネルギーが微弱になる。
したがって、セラミックの温度を管理していないと、その処理方法で得られた水質が一定しなくなるという問題が発生する。
【０００４】
また、従来の処理方法のように、セラミックを温度管理しなければ、赤外線の放射量が少なくなりがちになり、それだけ水の分子の振動が不活発になる。そのために、当該水の処理時間が長くなるという問題もあった。このような処理時間の長さは、クラスタを小さくする処理をした水の量産化の障害となっていた。
そこで、この発明は、セラミックを、常温を超える温度にまで加熱することで、セラミックの発する赤外線の放射量を多くし、水の分子を活発に振動させることを図った。その結果、当該水の処理時間を大幅に短縮し、当該水の量産化を可能にしようとするものである。
【課題を解決するための手段】
【０００５】
第１の発明は、熱を作用させて常温を超える温度に保たれたセラミックから発せられる近赤外線を水に作用させることを特徴とする。
ここで、常温とは、地球のふつうの温度をいい、特に熱を加えたり、冷やしたりはしない温度のことをいう。
【０００６】
第２の発明は、水の中に、セラミックを浸漬し、この状態で、水とともにセラミックを一定時間、常温を超える温度に加熱することを特徴とする。
第３の発明は、常温を超える温度に加熱したセラミックを、水の中に浸漬し、この状態で、一定時間放置することを特徴とする。
【０００７】
第４の発明は、セラミックは、ＳｉＯ２、Ａｌ２Ｏ３、Ｆｅ２Ｏ３、ＭｎＯ２、ＺｎＯ、及びＣｏＯを混合材料としてなり、各混合材料の組成比率は、ＳｉＯ２の５０〜７０に対し、Ａｌ２Ｏ３が１０〜３０、Ｆｅ２Ｏ３が１０〜２０、ＭｎＯ２が０．１〜０．３、ＺｎＯが０．０１〜０．０５、ＣｏＯが１〜１．２であり、これら混合材料の微粉末の粒径を１μｍ〜５μｍとしたことを特徴とする。
第５の発明は、水の中に浸漬するセラミックを上記水の重量に対して１０％以上２０％以下の重量比にしたことを特徴とする。
第６の発明は、セラミックの内部に金属を入れ、このセラミックに高周波を照射し、内部の金属の発熱を利用してセラミックを常温以上に加熱したことを特徴とする。
第７の発明は、セラミックの加熱温度を４０℃以上８０℃以下、好ましくは５０℃以上８０℃以下にすることを特徴とする。
【発明の効果】
【０００８】
第１〜第７の発明によれば、セラミックを常温以上に保っているので、水がセラミックから放射される近赤外線の波長の放射エネルギー、すなわち一定波長の振動を受ける。そして、この近赤外線による振動により、水の分子が振動されることになり、これにより、水のクラスタが小さくなる。しかも、セラミックから放射される近赤外線の放射量が増加し、水の分子を振動させるエネルギーが増す。そのため、短時間で水のクラスタを小さくするための処理ができる。
【０００９】
第４の発明によれば、これら混合材料から生成されたセラミックの赤外線放射率が高く、しかも、混合材料の微粉末の粒径を１μｍ〜５μｍとすることによりセラミックの表面積を大きくできる。したがって、赤外線の照射量を増大させることができる。
【発明を実施するための最良の形態】
【００１０】
次に、この発明の実施形態である水の処理方法について、図１に従い説明する。
【００１１】
図１は、実験室でのビーカを利用した水の処理方法を説明する図である。
ビーカ１に水２を入れ、この水２の中にセラミック３を浸漬する。水２は、水道水でも、精製水でも、ミネラル水でもよい。そして、水２に対するセラミック３の重量比を１０％とする。セラミックの重量比は多ければ多いほど水の処理時間が短縮するとはいえ、後処理の効率等をも考えると、１０％〜２０％程度が望ましい。
【００１２】
このビーカ１から距離ｈを保って近赤外線ランプ４を置くが、この実施形態では、その距離ｈを約５０ｍｍとしている。また、近赤外線ランプ４は１１０Ｖ―２００Ｗのものを使用している。
なお、近赤外線ランプ４をビーカ１の上方に置き、上から近赤外線を照射することは適当でない。上から照射すると、水２の表面だけが温まり、対流が発生しないので、熱の伝わり方は放射（輻射熱）だけになる。これに対し、図１のように、ビーカの下方から照射すれば、その熱は水の対流と放射によって伝わるので、セラミックは効率よく温まる。
【００１３】
この処理方法において、セラミックを浸漬するのは、次の理由による。
セラミックから放射される赤外線の放射量は、セラミックの表面積とそのセラミック自身が持っている放射率との積である。セラミックは、赤外線の放射率が高いという特性がある。しかも、セラミックは、表面積の大きいものを作ることは容易である。したがって、セラミックは、多量の赤外線を放射することが可能であり、赤外線の照射に適している。いいかえれば、セラミックは、放射率と表面積とを調整することで、放射量の設定が自由にできる。
【００１４】
なお、セラミックの質が変わると放射率が変わる。セラミックの組成は、ＳｉＯ２、Ａｌ２Ｏ３、Ｆｅ２Ｏ３、ＭｎＯ２、ＺｎＯ、及びＣｏＯを混合材料としてなり、各混合材料の組成比率が、ＳｉＯ２の５０〜７０に対し、Ａｌ２Ｏ３が１０〜３０、Ｆｅ２Ｏ３が１０〜２０、ＭｎＯ２が０．１〜０．３、ＺｎＯが０．０１〜０．０５、ＣｏＯが１〜１．２の範囲となるように構成されている。放射率の高いセラミックとして最も好ましい組成比率は、ＳｉＯ２が６３％、Ａｌ２Ｏ３が１８．７％、Ｆｅ２Ｏ３が１５％、ＭｎＯ２が０．２％、ＺｎＯが０．０３％、ＣｏＯが１．０７％である。
【００１５】
これら混合材料は、微粉末化して用いるが、その微粉末の粒径に関しては、１μｍ以下であると、焼成が進みすぎ、シンタリングを起こして多孔質を形成せず、その分、表面積が少なくなる。一方、上記微粉末の粒径が、５μｍ以上であると、今度は多孔質の表面積が少なくなってしまう。したがって、粒径は、１μｍ〜５μｍくらいとするのが適当である。
【００１６】
セラミックの組成と粒径を上記のようにすることにより、高い水準の放射率を確保できる。このセラミックは、各材料を混合して微粉末状に構成した後、焼成することにより、多孔質の任意の形状に形成される。このように微粉末材料を焼成することによって、極めて微細な多孔質を形成でき、実際の表面積を著しく高めることができ、これによって、赤外線の放射量を増大できる。
【００１７】
この実施形態では、セラミックを積極的に加熱し、常温を超える温度にまで温めて用いる。その理由は、セラミックは温められると赤外線の放射量が増加するからである。
ただし、セラミックは常温領域でも赤外線を照射しているので、水の分子を振動させるエネルギーを有していることは当然である。しかし、セラミック自体に強制的に熱を加えることで、そのエネルギーが強化され、水の分子の振動を一層活発化させることができる。
【００１８】
セラミックを加熱する場合の熱源として、近赤外線が望ましい。なぜなら、水の吸光スペクトルのピーク２．７μｍは近赤外線の領域にあるからである。このように、吸光のピーク波長と近赤外線の領域が一致していると、近赤外線のランプを当てる等の方法で、セラミックに対し近赤外線を照射したとき、効率的に水の振動が与えられることになる。
【００１９】
近赤外線が好ましいとはいえ、近赤外線でないならば不適当というわけではない。照射によってセラミックの温度が上がれば、遠赤外線でも差し支えない。
要するに、セラミックを発熱させることができれば近赤外線に限らない。
【００２０】
この実施形態では、セラミックを、常温を超える温度に加熱して用いることが不可欠である。
熱の伝え方には、放射、伝導と対流があるが、これら３つのいずれかによってセラミックに熱が伝えられればよい。たとえば、赤外線ランプを照射して、放射によりセラミックを温めてもよい。また、セラミックを入れた水をあたためて、伝導、対流によりセラミックを温めてもよい。
さらに、セラミック内部に金属を入れ、高周波加熱を用いて、この金属を温め、熱の伝導を利用してセラミックを温めてもよい。この高周波加熱による方法としては、電磁誘導加熱を利用したり、マイクロ波を照射したりする方法がある。なお、高周波加熱を利用する場合は、セラミックの内部に金属を入れなくてはならないことは当然である。セラミック自体は、高周波では加熱されないが、ステンレスのような金属は加熱されるからである。
要するに、セラミックを加熱させる方法であれば、どのような方法でもよい。
【００２１】
ところで、加熱したセラミックを水に入れる方法の場合は、現実には、セラミック自体の熱膨張係数を考えなくてはならない。熱膨張係数が大きいセラミックは、加熱した後、温度の低い水中に入れると割れてしまうことがあるからである。しかし、熱膨張係数が極めて小さいセラミックは、赤外線の放射率が下がるという性質がある。この点に関しては、セラミックの熱膨張係数を無視できるような組成配分にすればよく、このような組成物は一般に公知である。
【００２２】
なお、セラミックの内部に金属を入れる方法の場合は、当該セラミックを還元雰囲気中で加熱するようにしなければならない。セラミックは焼成の段階で酸化するが、焼成時の熱で、金属が酸化しないようにするためである。もし、金属が酸化されるならば、電気がとおりにくくなる等の不都合が生ずる。
【００２３】
上記した方法は、実験室でのビーカを用いた方法であったが、この発明の方法により処理した水を量産する場合は、次のような製法による。
図２に示した製法例は、両端がフランジ状のパイプ５を複数並べ、ボルト６等で接合し、パイプの下半分くらいにセラミック３をパイプの長さ方向に敷き詰め、水２を封入し、近赤外線を下方から照射するものである。
【００２４】
図３に示した製法例は、タンク７に水２を入れ、セラミック３を浸漬するとともに、赤外線透過率がほぼ１００％である液体用ランプ８を入れる。このランプ８によって、水中のセラミック３を照射するものである。
【００２５】
図４に示した製法例は、食品工場で通常用いられる塩ビ製等のタンク９の底に金属を入れたセラミック３を浸漬し、タンク９の下方に電磁誘導加熱器１０を設け、この加熱器１０には、発振器１１と電源１２を接続させる。そして、電磁誘導加熱器１０によって、下方から電磁波をタンク９の底面にあるセラミック３に対し照射する。この方法は、金属を入れていないセラミックの場合は、用いることができないのは当然である。
とにかく、セラミックを、どのような方法でもよいから常温を超える温度に加熱し、赤外線の放射量を増加させるようにすればよい。
【００２６】
上記したように、セラミックを加熱することで、水のクラスタを小さくするための処理時間が大幅に短縮できる。では、セラミックの加熱温度をどの程度にするか、が問題となる。
この点につき、後に詳しく説明するが、加熱温度は、常温以上８０℃以下が適当である。温度が８０℃以上になると、温度勾配により、周りの器具等に熱が吸収されてしまうので、熱が無駄に使われてしまう。そこで、上記したように８０℃以下が適当である。
【００２７】
次に、この実施形態の作用について説明する。
【００２８】
上記のように処理された水は、クラスタが小さくなったと推測できる。この推測を裏付けるため、次のような実験を行った。
【００２９】
図５は、この実験に用いた装置を示したものである。
Ｌ字型の２本のガラス管１３ａ、１３ｂの端部を接合し、Ｕ字型のガラス管１３にする。接合部分に人工透析用の半透膜１４を挟む。ガラス管１３ａには、この発明の方法で処理された水を注入する。これは塩分を含まない真水１５である。もう一方のガラス管１３ｂには精製水に塩化ナトリウムを溶解させた２０％塩化ナトリウム水溶液１６を入れる。実験の開始時は、ガラス管１３ａの水位Ｌ１とガラス管１３ｂの水位Ｌ２とは一致させておく。
【００３０】
半透膜の細かい穴を水の分子はとおるが、塩の分子はとおらない。したがって、半透膜の一方の側は塩分を含まない真水１５、他方の側は塩水１６の場合、真水１５側から塩水１６側に向かって、水が半透膜１４を通過する。その結果、時間が経過するにつれ、真水１５側の管の水位Ｌ１に比べ、塩水１６側の管の水位Ｌ２が上昇する。水のクラスタが小さいほど半透膜１４を通過しやすいので、クラスタの小さい水は、クラスタの大きい水より、一定の水位の上昇に要する時間が短いと考えられる。つまり、この時間の長短がクラスタの大小を反映しているものと考えられる。
【００３１】
表１に、この実験の結果を示す。
この表１に示された時間（単位は秒）は、塩水の水位Ｌ２が３ｍｍ上昇するまでに要する時間を意味する。
この実験時は、室温を２５℃に設定し、各検体の温度も２５℃になってから実験を行った。このように、各検体の温度を、室温と一致させてから実験をしたのは、実験途中で検体の温度が変化しないようにするためである。特に、近赤外線を照射した検体は常温を超える温度になっていたので、２５℃になるまで放置してから実験を行った。
【００３２】
【表１】
2005111419.tif 000003
【００３３】
検体はＡ〜Ｇの７種類を用いた。検体Ａは水道水、検体Ｂは精製水、検体Ｃはミネラル水であり、いずれも、特別な処理をしていない。検体Ｄは、精製水にセラミックを浸漬し、常温で１２時間放置したものであり、検体Ｅは、精製水にセラミックを浸漬し、常温で２４時間放置したものである。検体Ｆは、この実施形態により処理したものである。すなわち、検体Ｆは、精製水にセラミックを浸漬し、近赤外線を１０分間照射したものである。検体Ｇは、精製水に近赤外線を１０分間照射したものである。この検体Ｇは、この実施形態にかかわるものではないが、セラミックを浸漬させることの有無による影響を確かめるために、検体に加えたものである。
【００３４】
この実験では、塩水側の水位Ｌ２が３ｍｍ上昇するまでの時間を目視により測定した。なお、毛細管現象を考慮し、中央の水位を目視した。
この測定を検体Ａ〜Ｇのそれぞれについて３回ずつ行い、その平均値を算出した。
【００３５】
この算出した平均値から、セラミックを浸漬させた検体Ｄ、Ｅ、Ｆの水位が上昇する時間が、セラミックを浸漬させていない他の検体Ａ、Ｂ、Ｃ、およびＧと比較して明らかに短縮されていることがわかる。したがって、セラミックを浸漬させることが、クラスタを小さくすることに役立つことが明らかである。
ただし、検体Ｄ、Ｅとこの実施形態で処理された検体Ｆとでは、水位が上昇する時間は同じであるが、セラミックの処理時間が異なる。つまり、検体Ｄ，Ｅでは、セラミックの処理時間が１２時間または２４時間必要とされているのに、この実施形態で処理された検体Ｆでは、その処理時間がたった１０分間である。このことから、この実施形態の有利さがわかる。
なお、検体Ｆが検体Ｂ等に比べ、水位の上昇時間が短いということは、検体Ｆが半透膜を通過しやすいということを示すことは明らかである。半透膜を通過しやすくなったのは、水のクラスタが小さくなったからであると考えられる。
【００３６】
ここで検体Ｆと検体Ｇとでは、精製水に近赤外線を１０分間照射させた点では共通している。違いはセラミックを浸漬したか否かという点にすぎない。にもかかわらず、所要時間が検体Ｆの平均１４３５秒に対し検体Ｇの平均が２１００秒という大きな差が出たことに関し、次の推論ができる。
検体Ｆは水と放射体であるセラミックが直接接触して振動している。そのため、検体Ｆでは、熱の伝わり方は伝導、対流、放射の３つがある。一方、検体Ｇでは、放射体であるセラミックとの接触がないので、熱は放射によってのみ伝わる。よって、検体Ｆは、検体Ｇに比べ、それだけ効率よく熱が伝わるので、水の分子の振動が活発化し、クラスタが小さくなったと考えられる。これが、半透膜を通過するスピードがよくなった理由と考えられる。
【００３７】
さらに、次のような推論も成り立つ。セラミックは加熱されることにより、より一層強く熱エネルギーが放射される。つまり赤外線の放射量が多くなる。それと同時に、赤外線の持っているエネルギーがより一層水に作用していく。
クラスタが小さくなったことを直接的に証明することは困難であるが、上記の実験によって、間接的な証明ができたと考えられる。
【００３８】
次に、図５に示した装置により、セラミックの加熱温度は、どの程度が適当であるかを実験した。その結果を、表２に示す。表２の数値をグラフで表したのが図６である。
この実験は、１００ｃｃのミネラル水をガスで加熱し、この加熱後の水の中に１０ｇのセラミックを入れ、所定時間経過後にセラミックを水から取り出し、当該水が２５℃になったときに、上記水位の上昇を測定した。塩水の水位Ｌ２が３ｍｍ上昇するまでに要する時間を測定することは、表１に示した実験の場合と同様である。
ここで、Ｔ℃に加熱した水の中にセラミックを入れたということは、セラミックをＴ℃に加熱したことにほぼ等しい。
【００３９】
【表２】
2005111419.tif 000004
【００４０】
表２および図６からわかるように２０℃あるいは３０℃に加熱した水の中にセラミックを２０分間浸漬させても、上記水位Ｌ２が上昇するまでに２０００秒以上の時間を要していた。表１に示した検体Ａ、Ｂ、Ｃは、クラスタを小さくするための処理をしていない未処理の水であるが、セラミックを浸漬させる水を２０℃程度に加熱しても、上記検体Ａ〜Ｃの未処理の水と比べて有意差は認められない。その水を５０℃、６０℃、７０℃に加熱した場合には、１分というきわめて短時間のうちに、その水位Ｌ２の上昇時間が、未処理の水と比べて明らかな差を示した。この実験データから判断する限り、５０℃以上に温めた水の中にセラミックを浸漬させれば、それを浸漬させている時間すなわち処理時間が１分でも十分といえる。その場合も、５０℃より６０℃、６０℃より７０℃と水の温度を高くするにつれて、水位Ｌ２が上昇する時間が短縮する。
【００４１】
しかし、水を４０℃に加熱しても、セラミックの浸漬時間が１分間では、２０℃あるいは３０℃に加熱した場合との間で明らかな差はないが、セラミックを浸漬させている時間が１０分間あるいは１５分間と長くなるにつれ、２０℃あるいは３０℃に加熱した場合との間での差が明らかになる。
一方、水を４０℃で温めるとともに、その浸漬時間が１０分あるいは１５分ということになると、今度は、水を５０℃、６０℃、７０℃に加熱した場合との差が認められなくなる。このように、４０℃程度の温度において、処理時間と効果との相関を示唆する過度的な変化が見られる。
【００４２】
この実験結果から、セラミックの加熱温度は過度的な温度である４０℃以上、好ましくは５０℃以上にすることが適当であると考えられる。なお、上限は、先に述べたように約８０℃が好ましい。
【００４３】
次に、上記した検体Ｆと同じ条件で処理された水を、常飲すると人体にどのような効果を及ぼすかについて、測定結果に基づき説明する。
【００４４】
大学の水泳部に所属する選手Ｘ、Ｙ、Ｚ、およびＷを被験者とし、常飲前と常飲後のＭＬＳＳを測定した。なお、ＭＬＳＳとは、Ｍａｘｉｍａｌ  Ｌａｃｔａｔｅ  ｓｔｅａｄｙ  ｓｔａｔｅ（最大乳酸定常）のことであり、乳酸が定常状態にある最大運動強度を意味する。これは、持久性能力の指標として利用される。
測定方法は、各被験者が、規定されたペースにて２５００ｍ泳を行い、５００ｍ泳ごとに指先から採血し、乳酸値を測定した。同時に心拍数も測定した。
【００４５】
結果は、図７〜図１０に示したとおりである。
図７〜図１０のＭＬＳＳのグラフ中、横軸の目盛り１は休憩後、２は５００ｍ泳後、３は１０００ｍ泳後、４は１５００ｍ泳後、５は２０００ｍ泳後、６は２５００ｍ泳後、７は２５００ｍ泳終了３分後、そして、８は２５００ｍ泳終了５分後を表し、縦軸は乳酸値を表す。
また、実線の折れ線グラフは常飲前、鎖線の折れ線グラフは常飲後を表す。
これらのグラフが示すように、いずれの被験者についても改善が見られた。
【００４６】
ところで、疲労物質である乳酸の蓄積が少なければ、乳酸を除去するのに必要とされる酸素が少なくてすむ。同一の運動をしても、蓄積される乳酸が少ないということは、運動能力の向上を意味すると考えられる。
したがって、図７〜図１０に示すように被験者の乳酸値が減少したことから、この発明によって処理された水を常飲したスポーツ選手は、その運動能力が向上したことがうかがえる。
【００４７】
運動能力が向上したのは、クラスタの小さい水を体内に取り入れたことによって、血液が体内の組織に行き渡りやすくなった、つまり、血液が毛細管まで到達しやすくなったからであると考えられる。
そして、水の体内への浸透がよいので、疲労物質である乳酸が効率よく体外に排出された結果、ＭＬＳＳが改善したと考えられる。ＭＬＳＳの改善は、筋肉トレーニングをしても疲れが少なくなることを意味する。いくら筋肉トレーニングをしても疲れやすくては意味がないので、疲れが少ないということは、運動選手にとって、著しいメリットである。
【００４８】
図１１〜図１４には、上記被験者Ｘ、Ｙ、Ｚ、およびＷの心拍数のグラフを表示する。
横軸の目盛り１は５００ｍ泳直後、２は１０００ｍ泳直後、３は１５００ｍ泳直後、４は２０００ｍ泳直後、５は２５００ｍ泳直後を表し、縦軸は心拍数を表す。
また、実線の折れ線グラフは常飲前、鎖線の折れ線グラフは常飲後を表す。
【００４９】
いずれの被験者も、常飲前に比べ、常飲後の心拍数が低下している。このデータからも、常飲後には、体力レベルが向上したことがうかがえる。
ここで、心拍数の変化の程度を把握するために、上記４名について、常飲前と常飲後のそれぞれについて、最小二乗法を用いて回帰直線を求め、その傾きを比較することにした。
【００５０】
図１１に示した選手Ｘに関しては、常飲前の場合、プロットされた５点（１，１５０）、（２，１５１）、（３，１５８）、（４，１６０）、（５，１６１）にあてはめられた回帰直線が、ｙ＝３．１ｘ＋１４６．７になった。常飲後の５点（１，１４４）、（２，１４８）、（３，１４６）、（４，１４４）、（５，１５０）にあてはめられた回帰直線は、ｙ＝０．８ｘ＋１４４になった。回帰直線の傾きを比較すると、常飲前の３．１に対し、常飲後は０．８である。回帰直線の傾きは、心拍数の変化の緩急を表していると解釈できる。このように考えると、選手Ｘの場合、常飲後は、心拍数の変化が緩やかになったといえる。
【００５１】
他の３名についても、回帰直線の傾きを比較すると、次のようになった。図１２に示した選手Ｙでは、常飲前の３．６に対し、常飲後は−２．４である。図１３に示した選手Ｚの場合では、常飲前の１．６に対し、常飲後は０．９である。
図１４に示した選手Ｗの場合では、常飲前の−０．８に対し、常飲後は０．３である。このように、回帰直線の傾きの絶対値を比較することによっても、体力レベルが向上したものと考えることができる。
【００５２】
以上の運動選手を被験者とする測定結果からも、この実施形態で処理された水が人体に有益な影響をもたらすことがわかる。これは、処理された水が、水道水や精製水のような未処理の水と比べ、クラスタが小さいことに起因するものと推測できる。この発明は、水に浸漬するセラミックに熱を加えたため、このようなクラスタの小さい水を生成するための処理を、約１０分間という短時間で行うことを可能とした。
【００５３】
なお、この発明の水の処理方法は、水に限らず、あらゆる液体に対して適用することができる。
【図面の簡単な説明】
【００５４】
【図１】実験室での実施形態を示す概略図である。
【図２】量産化を図る場合の実施形態を示す概略図である。
【図３】量産化を図る場合の実施形態を示す概略図である。
【図４】量産化を図る場合の実施形態を示す概略図である。
【図５】この発明の方法で処理された水のクラスタが小さいことを確認するための実験装置を示す概略図である。
【図６】セラミックの加熱温度に関する測定結果を表すグラフである。
【図７】この発明の水を常飲する前後のＭＬＳＳを対比する図である。
【図８】この発明の水を常飲する前後のＭＬＳＳを対比する図である。
【図９】この発明の水を常飲する前後のＭＬＳＳを対比する図である。
【図１０】この発明の水を常飲する前後のＭＬＳＳを対比する図である。
【図１１】この発明の水を常飲する前後の心拍数を対比する図である。
【図１２】この発明の水を常飲する前後の心拍数を対比する図である。
【図１３】この発明の水を常飲する前後の心拍数を対比する図である。
【図１４】この発明の水を常飲する前後の心拍数を対比する図である。
【符号の説明】
【００５５】
２      水
３      セラミック
【図１】
2005111419.tif 000005
【図２】
2005111419.tif 000006
【図３】
2005111419.tif 000007
【図４】
2005111419.tif 000008
【図５】
2005111419.tif 000009
【図６】
2005111419.tif 000010
【図７】
2005111419.tif 000011
【図８】
2005111419.tif 000012
【図９】
2005111419.tif 000013
【図１０】
2005111419.tif 000014
【図１１】
2005111419.tif 000015
【図１２】
2005111419.tif 000016
【図１３】
2005111419.tif 000017
【図１４】
2005111419.tif 000018